(57)【要約】【課題】本発明は、インキ、接着剤、特にハードコート剤との密着性に優れ、かつ易滑性であり透明性に優れた易接着ポリエステルフィルムに関する。【解決手段】易接着層を少なくとも一層有するポリエステルフィルムであって、前記易接着層はビニル芳香族化合物を主体とする重合体ブロック（Ａ）と、共役ジエン化合物を主体とする重合体ブロック（Ｂ）とからなるブロック共重合体またはその部分水素添加物であり、前記共役ジエンの炭素−炭素二重結合がエポキシ化されたエポキシ変性ブロック重合体で構成され、かつ前記易接着層は、易滑剤またはブロッキング防止剤から選ばれる添加剤を少なくとも一種含有することを特徴とする易接着ポリエステルフィルム。【選択図】　なし【特許請求の範囲】
【請求項１】
易接着層を少なくとも一層有するポリエステルフィルムであって、前記易接着層はビニル芳香族化合物を主体とする重合体ブロック（Ａ）と、共役ジエン化合物を主体とする重合体ブロック（Ｂ）とからなるブロック共重合体またはその部分水素添加物であり、前記共役ジエンの炭素−炭素二重結合がエポキシ化されたエポキシ変性ブロック重合体で構成され、かつ前記易接着層は、易滑剤またはブロッキング防止剤から選ばれる添加剤を少なくとも一種含有することを特徴とする易接着ポリエステルフィルム。
【請求項２】
エポキシ変性ブロック重合体のエポキシ当量（ｇ／ｅｑｕｉｖ）が１４０〜２７００であることを特徴とする請求項１記載のポリエステルフィルム。
【請求項３】
易接着層が、エポキシ基と反応する硬化剤を含有することを特徴とする請求項１または２記載のポリエステルフィルム。
【請求項４】
易接着層上に、光硬化型樹脂層を積層してなる請求項１〜３のいずれかに記載のポリエステルフィルム。
【発明の詳細な説明】
【０００１】
【発明の属する技術分野】
本発明は、インキ、接着剤、特にハードコート剤との密着性に優れ、かつ易滑性であり透明性に優れた易接着ポリエステルフィルムに関するものである。
【０００２】
【従来の技術】
ポリエステルフィルム、特にポリエチレンテレフテレートやポリエチレンナフタレートの二軸延伸フィルムは、優れた機械的性質、耐熱性、耐薬品性、透明性を有するため、磁気テープ、写真フィルム、包装フィルム、電子部品用フィルム、光学用フィルム、表面保護フィルム等の素材として幅広く用いられている。これらのフィルムは、磁性層、感光層、保護層、中間層、着色層等を積層して、別の被着体へ接着または粘着により貼付し使用されることが多い。
【０００３】
最近、光学用途、特にディスプレイ（ＬＣＤやＣＲＴ）用途においては、ポリエステルフィルムにハードコート層、さらに反射防止層や汚れ防止層を積層したフィルムがディスプレイ表面に貼付され、画面保護の目的で使用されている。
【０００４】
一般にハードコート層を構成する成分はポリエステルフィルムに対して密着性が低いので、ハードコート層を積層する際には、ポリエステルフィルムの表面処理が行われてきた。表面処理としては、コロナ処理等の物理的処理が知られているが、これらの処理は、ハードコート剤の密着性向上には不十分である。すなわち、ハードコート層を積層したポリエステルフィルムを過酷な環境条件、例えば急激な温度変化（熱衝撃）の環境で使用すると、ハードコート層とフィルム層の密着力が低下し剥がれる場合がある。また積層するハードコート層の樹脂成分によっても密着性低下が起こり、十分満足できるものではない。
【０００５】
【発明が解決しようとする課題】
本発明の目的は、かかる従来技術の問題を解消し、インキや接着剤、特にハードコート剤に代表される光硬化型樹脂に対する密着性に優れたポリエステルフィルムを提供することである。
【０００６】
【課題を解決するための手段】
本発明者は、これらの問題を解決すべく鋭意検討した結果、基材であるポリエステルフィルム上に特定の成分からなる易接着層を設けることで、ハードコート剤等との密着性が著しく改善できることを見出した。また、この易接着層はタックがあるため、ハードコート剤等を積層する工程以前において、巻き取り時のブロッキング、後加工時の滑り不良、ロールへの巻き付き等の問題が発生することがあったが、この問題は易接着層に、易滑剤またはブロッキング防止剤から選ばれる添加剤を少なくとも一種含有させることで解消されることを見出した。
【０００７】
すなわち、本発明の要旨は、次のとおりである。易接着層を少なくとも一層有するポリエステルフィルムであって、前記易接着層はビニル芳香族化合物を主体とする重合体ブロック（Ａ）と、共役ジエン化合物を主体とする重合体ブロック（Ｂ）とからなるブロック共重合体またはその部分水素添加物であり、前記共役ジエンの炭素−炭素二重結合がエポキシ化されたエポキシ変性ブロック重合体で構成され、かつ前記易接着層は、易滑剤またはブロッキング防止剤から選ばれる添加剤を少なくとも一種含有することを特徴とする易接着ポリエステルフィルム。
【０００８】
【発明の実施の形態】
以下本発明をさらに詳細に説明する。
【０００９】
本発明におけるポリエステルフィルムを構成するポリエステルとは、芳香族二塩基酸またはそのエステル形成性誘導体とジオールまたはそのエステル形成性誘導体とから重縮合して得られる線状飽和ポリエステルである。かかるポリエステルの具体例としては、ポリエチレンテレフタレート、ポリエチレンイソフタレート、ポリブチレンテレフテレート、ポリエチレン−２，６ナフタレンジカルボキシレート等が挙げられ、これらの共重合体またはこれと小割合の他樹脂とのブレンド物等も含まれる。
【００１０】
ポリエステルフィルムは、従来から知られている方法で製造することができる。例えば、二軸延伸ポリエステルフィルムは、ポリエステルを乾燥後、Ｔｍ〜（Ｔｍ＋７０）℃の温度（Ｔｍ：ポリエステルの融点）で押出機にて溶融し、ダイ（例えばＴ−ダイ、Ｉ−ダイ等）から回転冷却ドラム上に押出し、４０〜９０℃で急冷して未延伸フィルムを製造し、ついで該未延伸フィルムを（Ｔｇ−１０）〜（Ｔｇ＋７０）℃の温度（Ｔｇ：ポリエステルのガラス転移温度）で縦方向に２．５〜８．０倍の倍率で延伸し、横方向に２．５〜８．０倍の倍率で延伸し、必要に応じて１８０〜２５０℃の温度で１〜６０秒間熱固定することにより製造できる。
【００１１】
フィルムの厚みは５〜２５０μｍの範囲が好ましい。フィルムの厚みが５μｍ未満であると高温域での耐変形性（寸法安定性）に劣り、また２５０μｍを超えると剛性が高すぎるという問題がある。
【００１２】
また必要により、ポリエステルフィルムに適当なフィラーを含有させることができる。このフィラーとしては、従来ポリエステルフィルムの滑り性付与剤として知られているものが挙げられ、その具体例としては、炭酸カルシウム、酸化カルシウム、酸化アルミニウム、カオリン、酸化珪素、酸化亜鉛、カーボンブラック、炭化珪素、酸化錫、架橋アクリル樹脂粒子、架橋ポリスチレン樹脂粒子、メラミン樹脂粒子、架橋シリコーン樹脂粒子等が挙げられる。さらにポリエステル中には、着色剤、帯電防止剤、酸化防止剤、有機滑剤、触媒なども適宜添加することができる。
【００１３】
本発明の易接着性ポリエステルフィルムは、上記ポリエステルフィルム上に少なくとも一層易接着層を有する。この易接着層はエポキシ変性ブロック重合体で構成され、さらに易接着層は、易滑剤またはブロッキング防止剤から選ばれる添加剤を少なくとも一種含有するものである。そして前記エポキシ変性ブロック共重合体は、ビニル芳香族化合物を主体とする重合体ブロック（Ａ）と、共役ジエン化合物を主体とする重合体ブロック（Ｂ）とからなるブロック共重合体またはその部分水素添加物であり、前記共役ジエンの炭素−炭素二重結合がエポキシ化された重合体である。
【００１４】
本発明においてブロック共重合体は、ビニル芳香族化合物を主体とする重合体ブロック（Ａ）と、共役ジエン化合物を主体とする重合体ブロック（Ｂ）とからなるブロック共重合体であり、ビニル芳香族化合物と共役ジエン化合物の共重合比は５／９５〜７０／３０、特に１０／９０〜６０／４０が好ましい。共重合比がこの範囲を超えると塗膜が固くもろくなり、耐久性が低下することがある。
【００１５】
重合体ブロック（Ａ）を構成するビニル芳香族化合物としては、例えばスチレン、α−メチルスチレン、ビニルトルエン、ｐ−第３級ブチルスチレン、ジビニルベンゼン、ｐ−メチルスチレン、１、１ージフェニルスチレン等のうちから１種または２種以上が選択でき、中でもスチレンが好ましい。
【００１６】
また、重合体ブロック（Ｂ）を構成する共役ジエン化合物としては、例えば、ブタジエン、イソプレン、１，３−ペンタジエン、２、３−ジメチル−１、３−ブタジエン、ピペリレン、３ーブチルー１、３ーオクタジエン、フェニルー１、３ーブタジエン等のうちから１種または２種以上が選ばれ、中でもブタジエン、イソプレン及びこれらの組み合わせが好ましい。
【００１７】
また、ブロック共重合体の数平均分子量は５０００〜６０００００、好ましくは１００００〜５０００００の範囲であり、分子量分布［重量平均分子量（Ｍｗ）と数平均分子量（Ｍｎ）との比（Ｍｗ／Ｍｎ）］は１０以下であることが好ましい。数平均分子量が５０００より小さいと塗膜がもろく、タックが生じる可能性があり、６０００００を超えると塗剤の粘度が高くなりレべリングが悪化しやすい。また、分子量分布が１０を超えるとタックやブロッキングの問題が生じる。
【００１８】
ブロック共重合体の分子構造は、直鎖状、分岐状、放射状、あるいはこれらの任意の組み合わせのいずれであってもよい。例えば、Ａ−Ｂ−Ａ、Ｂ−Ａ−Ｂ−Ａ、（Ａ−Ｂ−）４Ｓｉ、Ａ−Ｂ−Ａ−Ｂ−Ａ等の構造が挙げられる。
【００１９】
上記ブロック共重合体は、共役ジエン化合物の不飽和結合が部分的に水素添加されてもよい。水素添加することによって、耐光性が向上するという効果が得られる。
【００２０】
本発明において、エポキシ変性ブロック重合体は、ブロック共重合体またはその部分水素添加物の共役ジエンの炭素−炭素二重結合がエポキシ化されたものである。エポキシ化の程度は、次式によって算出されるエポキシ当量（ｇ／ｅｑｕｉｖ）が１４０〜２７００であることが好ましく、５００〜１５００であることがさらに好ましい。エポキシ当量が１４０未満であるとブロッキングし、光硬化形樹脂との密着性が低下する可能性があり、２７００を超えると基材フィルムとの密着性が不十分になることがある。
【数１】
2004050548.tif 000002
【００２１】
本発明に供するブロック重合体の製造方法としては、上記した構造を有するものが製造できればどのような製造方法もとることもできる。例えば、特公昭４０−２３７９８号、特公昭４７−３２５２号、特公昭４８−２４２３号、特願昭４９−１０５９７０号、特願昭５０−２７０９４号、特公昭４６−３２４１５号、特開昭５９−１６６５１８号、特公昭４９−３６９５７号、特公昭４３−１７９７９号、特公昭４６−３２４１５号、特公昭５６−２８９２５号公報に記載された方法により、リチウム触媒等を用いて不活性溶媒中でビニル芳香族化合物−共役ジエン化合物ブロック共重合体を合成することができる。
【００２２】
さらにブロック共重合体を部分水素添加する方法としては、特公昭４２−８７０４号公報、特公昭４３−６６３６号公報、あるいは特開昭５９−１３３２０３号公報に記載された方法により、不活性溶媒中で水素添加触媒の存在下に水素添加する方法が挙げられる。
【００２３】
本発明におけるエポキシ変性ブロック共重合体は、上記のブロック共重合体またはその部分水素添加物を、不活性溶媒中で過酸類、ハイドロパ−オキサイド類などのエポキシ化剤と反応させることにより得ることができる。過酸類としては過ギ酸、過酢酸、過安息香酸、トリフルオロ過酢酸などが挙げられる。このうち、過酢酸は工業的に大量に製造されており、安価に入手でき、安定度も高いので好ましい。ハイドロパーオキサイド類としては過酸化水素、ターシャリブチルハイドロパーオキサイド、クメンパーオキサイド等が挙げられる。
【００２４】
エポキシ化の際には必要に応じて触媒を用いることができる。例えば、過酸の場合、炭酸ソーダ等のアルカリや硫酸などの酸を触媒として用い得る。また、ハイドロパーオキサイド類の場合、タングステン酸と苛性ソーダの混合物を過酸化水素と、あるいは有機酸を過酸化水素と、あるいはモリブデンヘキサカルボニルをターシャリブチルハイドロパーオキサイドと併用して触媒効果を得ることができる。
【００２５】
エポキシ化剤の量に厳密な規制がなく、それぞれの場合における最適量は、使用する個々のエポキシ化剤、所望されるエポキシ化度、使用する個々のブロック共重合体等のごとき可変要因によって決めることができる。
【００２６】
不活性溶媒は、原料粘度の低下、エポキシ化剤の希釈による安定化などの目的で使用され、過酢酸の場合であれば芳香族化合物、エーテル類，エステル類などが用いられる。特に好ましい溶媒は、ヘキサン、シクロヘキサン、トルエン、ベンゼン、酢酸エチル、四塩化炭素、クロロホルムである。
【００２７】
エポキシ化反応条件には厳密な規制はない。用いるエポキシ化剤の反応性によって使用できる反応温度域は定まる。例えば、過酢酸についていえば０〜７０℃が好ましく、０℃以下では反応が遅く、７０℃を超えると過酢酸の分解が起こる。又、ハイドロパーオキサイドの１例であるターシャルブチルハイドロパーオキサイド／モリブデン二酸化物ジアセチルアセトナート系では同じ理由で２０℃〜１５０℃が好ましい。反応混合物の特別な操作は必要なく、例えば混合物を２〜１０時間攪拌すればよい。得られたエポキシ変性共重合体の単離は適当な方法、例えば貧溶媒で沈殿させる方法、重合体を熱水中に攪拌の下で投入し溶媒を蒸留除去する方法、直接脱溶媒法などで行うことができる。
【００２８】
易接着層として上記エポキシ変性ブロック重合体をフィルムに塗工した場合、得られる塗膜にはタックがあり、巻き取り時にブロッキングを、後加工時に滑り不良や、ロールへの巻き付き等を引き起こすため、エポキシ変性ブロック重合体のみを塗工したフィルムを使用することは難しい。この問題を解決するために、易接着層には、易滑剤またはブロッキング防止剤から選ばれる添加剤を少なくとも一種含むことが必要である。添加剤を含有させることで、上記問題が解決できるが、加工時の作業性を考慮すると、易接着面の摩擦係数が、０．９以下、さらに好ましくは０．６以下になるように含有量を調整することが望ましい。０．９を超えると作業性が悪くなるうえ、スリキズ等が入りやすくなるので好ましくない。なお、添加剤を含有させる方法としては、易接着層用塗剤中に添加する方法が挙げられる。
【００２９】
このような性能を付与する添加剤としては、炭酸カルシウム、リン酸カルシウム、シリカ、カオリン、タルク、二酸化チタン、アルミナ、硫酸バリウム、フッ化カルシウム、フッ化リチウム、ゼオライト、硫化モリブデン等の無機粒子、アクリルビーズ、架橋高分子微粒子、シュウ酸カルシウム等の有機微粒子、脂肪酸アミド、脂肪酸エステル、高級脂肪酸、高級脂肪族アルコール、脂肪酸アミン、金属石鹸等の長鎖アルキル基を持つ有機化合物、もしくはポリビニルアルコール、ポリ酢酸ビニル鹸化物等の水酸基を持つ化合物を、脂肪酸或いはオクタデシルイソシアネートのように長鎖アルキル基を持つイソシアネート等で変性した高分子化合物、ポリイソシアネートに高級脂肪族アルコールを付加させた高分子化合物等を挙げることができる。このような添加剤は少なくとも一種以上必要であるが、二つ以上を組み合わせて使用してもよい。なかでもシリカが安価で耐熱性があり、かつ高い透明性が得やすいため最も好適である。
【００３０】
本発明において易接着層は、エポキシ基と反応する硬化剤を含有することが好ましい。そのような硬化剤としては、アミノ基、カルボキシル基、カルボン酸無水物基、ヒドロキシル基、−（Ｃ＝Ｘ）−ＮＨ−（Ｃ＝Ｙ）−単位（式中、Ｘ、Ｙは共に酸素原子もしくは硫黄原子、または一方が酸素原子他方が硫黄原子であることを表す。）から選ばれる同一または異なる官能基を１分子中に２個以上含む化合物が挙げられる。また、アミノ基を持つカップリング剤のように添加時は単官能であっても、配合後複合化し、多官能化合物として機能しうる化合物も含まれる。なお硬化剤の分子量は特に制限はなく、高分子化合物でもよい。このような硬化剤の具体例としては、例えば、脂肪族アミン類、酸無水物、フェノール、イミダゾール類、ジシアンジアミド、三弗化硼素のアミン錯体、アジピンジヒドラジド化合物が挙げられ、異なる種類の硬化剤を併せて使用してもよい。硬化剤を易接着層に含有することによって、耐溶剤性が向上する。硬化剤の含有量は、エポキシ変性ブロック重合体に対して２〜５質量％であることが好ましい。
【００３１】
さらに硬化剤とエポキシ変性ブロック共重合体との反応を促進するため、反応促進剤を使用することが好ましい場合がある。反応促進剤としては第４級アンモニウム塩、第４級ホスホニウム塩、ホスフィン化合物などが挙げられる。特に硬化剤としてカルボキシル基または−（Ｃ＝Ｘ）−ＮＨ−（Ｃ＝Ｙ）−単位を有する化合物を用いるときに反応促進剤を使用することが好ましい。第４級アンモニウム塩としては、テトラブチルアンモニウムブロマイド、ｎ−ドデシルトリメチルアンモニウムブロマイド、オクタデシルトリメチルアンモニウムブロマイド等があげられる。第４級ホスホニウム塩としては、トリフェニルベンジルホスホニウムクロライド、トリフェニルベンジルホスホニウムアイオダイド、テトラブチルホスホニウムブロマイド等があげられる。ホスフィンとしてはトリフェニルホスフィン、トリ−２，６−ジメトキシフェニルホスフィン等が挙げられる。反応促進剤の含有量はエポキシ変性ブロック重合体に対して、５質量％以下であることが好ましい。５質量％より多く使用してもその増量効果が期待できない。
【００３２】
上記のような構成を有する本発明の易接着ポリエステルフィルムの易接着面は、インキ、接着剤、特にハードコート剤に代表される光硬化型樹脂に対する密着性に優れており、これらを積層して用いることができる。
【００３３】
易接着層面に設けられる光硬化性樹脂としては特に規定されないが、汎用性、取り扱い性の点で紫外線硬化型樹脂、特に紫外線硬化型ラジカル重合型樹脂が望ましい。なかでも紫外線硬化性樹脂からなるハードコート層のベースフィルムとして、本発明の易接着性ポリエステルフィルムは好適である。
【００３４】
紫外線硬化性樹脂としては、例えばウレタン−アクリレート系、エポキシアクリレート系、ポリエステル−アクリレート系などの樹脂を挙げることができる。特に、ハードコート層樹脂自身が基材の伸縮に追従するためには、ウレタン成分をソフトセグメントとして含んだアクリレート系の樹脂が好ましい。
【００３５】
さらに、塗膜の耐摩耗性の向上と硬化時の体積収縮率の減少のために、光硬化性樹脂中に無機微粒子を含有させることが望ましい。無機微粒子の具体例としては、シリカまたはチタン等の金属酸化物よりなる微粒子が挙げられる。なお、無機微粒子の含有量は２０〜６０質量％であることが好ましい。無機微粒子の含有量が２０質量％未満であると耐摩耗性不良および紫外線硬化時の体積収縮率が高くなりフィルムにカールが発生する。また６０質量％を超えると、ハードコート樹脂の伸縮性不良となり、屈曲によるクラックが入りやすくなる。無機微粒子の平均粒径は１００ｎｍ以下であることが好ましい。平均粒径が１００ｎｍを超えると光沢度が上がりさらに透明性が低下することがある。また、ハードコート性向上のため、無機微粒子の表面には、光重合反応性を有する感光性基を導入することが好ましい。導入する感光性基としては単官能性または多官能性アクリレートが挙げられる。
【００３６】
【実施例】
以下実施例により、本発明をさらに説明するが、これらに限定されるものではない。なお、エポキシ変性重合体からなる易接着層を形成するにあたり、下記の溶液を使用した。
【００３７】
Ａ液：
エポキシ基含有スチレン−ブタジエン−スチレンブロック共重合体（重量平均分子量＝３００００、エポキシ当量（ｇ／ｅｑｕｉｖ．）＝１９００）を固形分３０質量％となるようにトルエン／ＭＥＫの混合溶媒に溶解した液。
Ｂ液：
エポキシ基含有スチレン−ブタジエン−スチレンブロック共重合体（重量平均分子量＝３００００、エポキシ当量（ｇ／ｅｑｕｉｖ．）＝１０００）を固形分３０質量％となるようにトルエン／ＭＥＫの混合溶媒に溶解した液。
Ｃ液：
脂環式エポキシ樹脂（重量平均分子量＝２２３０、エポキシ当量（ｇ／ｅｑｕｉｖ．）＝１９０）を３０質量％となるようにトルエン／ＭＥＫの混合溶媒に溶解した液。
【００３８】
得られたフィルムの物性の測定法を以下に示す。
耐ブロッキング性：
易接着層を形成したフィルムをＡ４版にカットした後、処理面と未処理面が接するように１０枚重ねたものについて、一週間室温で放置した後にブロッキングが生じていない物を○、ブロッキングしているものを×とした。
密着性：
ハードコート層を積層したフィルムを、９５℃×３０分のボイル処理前後でＪＩＳ　Ｋ５４００に準拠し、１ｍｍ間隔でハードコート面に碁盤目を入れた後、ニチバン社製粘着テープエルパックＬＰ−２４で剥離試験を行い、剥離がなかったコートフィルムを○、剥離が見られたコートフィルムを×とした。
【００３９】
実施例１
Ａ液１０ｇとリノール酸の２質量％ＭＥＫ溶液１０ｇとを混合したのち、ポリエステルフィルム（ユニチカ社製エンブレットＳＡ−１２５）のコロナ面に塗布後１３０℃で乾燥し易接着ポリエステルフィルムを得た。
次いで、ハードコート剤（大日精化社製、ＵＶ硬化型、セイカビームＰＥＴ　ＨＣ８改）を易接着層上にマイヤーバーで塗布後、ＵＶ照射器（東芝ライテック製）で４０ｍＷ／ｃｍ２×５秒で処理し、ハードコート層を積層したフィルムを得た。得られたフィルムの特性を表１に示した。
【００４０】
実施例２
Ａ液に代えてＢ液を使用した以外は、実施例１と同様にして易接着フィルム、ハードコートフィルムを得た。
【００４１】
実施例３
Ａ液１０ｇと、オレイン酸の２質量％ＭＥＫ溶液１０ｇと、ブロッキング防止剤としてタルク（平均粒径４μｍ）０．３ｇとを混合した塗剤を用いて、実施例１と同様にして易接着フィルム、ハードコートフィルムを得た。
【００４２】
実施例４
Ａ液１０ｇと、オレイン酸の２質量％ＭＥＫ溶液１０ｇと、硬化剤としてヘキサメチレンジアミン０．１ｇとを混合した塗剤を用いて、実施例１と同様にして易接着フィルム、ハードコートフィルムを得た。
【００４３】
比較例１
ポリエステルフィルムのコロナ面にハードコート剤をマイヤーバーで塗布後、ＵＶ照射器で４０ｍＷ／ｃｍ２×５秒で処理し、ハードコートフィルムを得た。
【００４４】
比較例２
Ａ液１０ｇとＭＥＫ１０ｇとを混合した塗剤を用いて、実施例１と同様にして易接着フィルム、ハードコートフィルムを得た。
【００４５】
比較例３
Ｃ液１０ｇとＭＥＫ１０ｇとを混合した塗剤を用いて、実施例１と同様にして易接着フィルム、ハードコートフィルムを得た。
【００４６】
比較例４
エポキシ化末端ポリブタジエン（重量平均分子量＝５９００、エポキシ当量（ｇ／ｅｑｕｉｖ．）＝１９０）３ｇとＭＥＫ１７ｇとを混合した塗剤を用いて、実施例１と同様にして易接着フィルム、ハードコートフィルムを得た。
【００４７】
比較例５
エポキシ化末端ポリブタジエン（重量平均分子量＝５９００、エポキシ当量（ｇ／ｅｑｕｉｖ．）＝１９０）３ｇと、オレイン酸の２質量％ＭＥＫ溶液１７ｇとを混合した塗剤を用いて、実施例１と同様にして易接着フィルム、ハードコートフィルムを得た。
【００４８】
【表１】
2004050548.tif 000003
【００４９】
表１に示したように、実施例で得られた易接着ポリエステルフィルムは、重ねて放置してもブロッキングすることはなかった。またこの易接着フィルムにハードコート層を積層したフィルムにおいては、ボイル処理を施してもハードコート層の密着性が低下することがなかった。一方、比較例１は易接着層を有しないため、また比較例３は易接着層がエポキシ変性ブロック重合体ではないため、ボイル処理を施さない状態でもハードコート層との密着性に劣るものであった。また比較例２は易接着層に添加剤を含有しないため耐ブロッキング性に劣るものであった。比較例４，５では易接着層にＴｇが低く、粘着性があるエポキシ化末端ポリブタジエンを用いたため、密着性に優れるものの、添加剤を含有させても耐ブロッキング性を改善することはできなかった。
【００５０】
【発明の効果】
本発明によれば、ポリエステルフィルムの有する透明性を損なうことなく、インキ、接着剤、特にハードコート剤との密着性に優れた易接着性フィルムを得ることができる。また、このフィルムは易滑性であり、巻き取り時のブロッキング、後加工時の滑り不良、ロールへの巻き付き等の問題が発生することがない。